(57)【要約】　　　（修正有）【課題】均質な構成を有し、簡単に製造でき、フィルター特性により極めて可変に調整できるフィルターを提供する。【解決手段】一つのフィルタ−成分が一種の複数成分繊維１２であり、複数成分繊維１２の長さがフィルタ−１０，１０’，１６，１６’の長さより短いことを特徴とする。少なくとも一種の複数成分繊維１２を包含し、その複数成分繊維の長さがストランドの構成要素として製造すべきフィルタ−１０，１０’，１６，１６’の長さより短いストランドを製造する工程と、少なくとも一種の複数成分繊維１２のブッシュ２１の溶融温度より高い温度に繊維ストランドを加熱する工程と、少なくとも一種の複数成分繊維１２のブッシュ２１の溶融温度より低い温度に繊維ストランドを冷却する工程とから成る。【選択図】　図１
2004024242.tif 000002
【特許請求の範囲】
【請求項１】
少なくとも二つのフィルタ−成分（１２，１３，１４）を包含する煙草加工産業の物品、特にシガレット用のフィルタ−（１０，１０’，１６，１６’）において、一つのフィルタ−成分は一種の複数成分繊維（１２）であり、複数成分繊維（１２）の長さはフィルタ−（１０，１０’，１６，１６’）の長さより短いことを特徴とするフィルタ−。
【請求項２】
複数成分繊維（１２）の長さは０．５ｍｍと３０ｍｍとの間に位置することを特徴とする請求項１に記載のフィルタ−。
【請求項３】
複数成分繊維（１２）の長さは２ｍｍと８ｍｍとの間、特に３ｍｍと６ｍｍとの間に位置することを特徴とする請求項２に記載のフィルタ−。
【請求項４】
複数成分繊維（１２）は芯（２０）とブッシュ（２１）と相違する材料を包含し、ブッシュ材料が芯材料より低い融点を有することを特徴とする請求項１乃至請求項３のいずれか一項に記載のフィルタ−。
【請求項５】
複数成分繊維（１２）は双成分繊維であることを特徴とする請求項１乃至請求項４のいずれか一項に記載のフィルタ−。
【請求項６】
フィルタ−成分（１２，１３，１４）の少なくとも一部分が接触点（１８）で複数成分繊維（１２）に止められる及び／又は貼り付けることを特徴とする請求項１乃至請求項５のいずれか一項に記載のフィルタ−。
【請求項７】
一つの他種の繊維（１３）が他のフィルタ−成分であることを特徴とする請求項１乃至請求項６のいずれか一項に記載のフィルタ−。
【請求項８】
他種の繊維（１３）の長さがフィルタ−（１０）の長さより短いことを特徴とする請求項７に記載のフィルタ−。
【請求項９】
他種の繊維（１３）の長さが０．１ｍｍと３０ｍｍとの間、好ましくは０．２ｍｍと１０ｍｍとの間に位置することを特徴とする請求項８に記載のフィルタ−。
【請求項１０】
他種の繊維（１３）はセルロ−ズ繊維及び／又は炭素繊維を包含することを特徴とする請求項７乃至請求項９のいずれか一項に記載のフィルタ−。
【請求項１１】
粉末状或いは粒状材料（１４）は他のフィルタ−成分であることを特徴とする請求項１乃至請求項１０のいずれか一項に記載のフィルタ−。
【請求項１２】
複数成分繊維（１２）の割合は２重量％と１００重量％との間にあり、他種の繊維（１３）の割合は０重量％と９８重量％との間にあることを特徴とする請求項７乃至請求項１１のいずれか一項に記載のフィルタ−。
【請求項１３】
粉末状或いは粒状材料の割合は８０重量％と９５重量％との間に位置することを特徴とする請求項１１或いは請求項１２に記載のフィルタ−。
【請求項１４】
フィルタ−（１６，１６’）は複数フィルタ−（１０’）の構成要素であることを特徴とする請求項１或いは請求項１３に記載のフィルタ−。
【請求項１５】
煙草加工産業の物品用のフィルタ−（１０，１０’，１６，１６’）を製造する方法において、少なくとも一種の複数成分繊維（１２）を包含し、その複数成分繊維の長さがストランドの構成要素として製造すべきフィルタ−（１０，１０’，１６，１６’）の長さより短いストランドを製造し、少なくとも一種の複数成分繊維（１２）のブッシュ（２１）の溶融温度より高い温度に繊維ストランドを加熱し、少なくとも一種の複数成分繊維（１２）のブッシュ（２１）の溶融温度より低い温度に繊維ストランドを冷却する工程からなることを特徴とする方法。
【請求項１６】
ストランドの製造前に少なくとも一つの他種の構成要素（１３，１４）が少なくとも一種の複数成分繊維（１２）に混合されることを特徴とする請求項１５に記載の方法。
【請求項１７】
ストランドを製造するために、構成要素（１２，１３，１４）の少なくとも一部が供給手段上に積載されることを特徴とする請求項１５或いは請求項１６に記載の方法。
【請求項１８】
少なくとも同じ構成要素（１２，１３）が積載され、繊維状態に存在することを特徴とする請求項１７に記載の方法。
【請求項１９】
少なくとも一つの他種の構成要素（１４）が粉末状態に或いは粒子としてストランドの加熱前に付加されるか、或いは積載の際に複数成分繊維（１２）或いは混合物に付加されることを特徴とする請求項１５乃至請求項１８のいずれかの一項に記載の方法。
【請求項２０】
ストランドはフォ−マット式ガルニチュアによって形成され、好ましくは円筒形状が製造されることを特徴とする請求項１５乃至請求項１９のいずれかの一項に記載の方法。
【請求項２１】
ストランドは被覆材料（１７）により被覆されることを特徴とする請求項１５乃至請求項２０のいずれかの一項に記載の方法。
【請求項２２】
ストランドの加熱はフォ−マット式ガルニチュアにおける成形中或いは成形後に行われることを特徴とする請求項２０或いは請求項２１に記載の方法。
【請求項２３】
最終的にフィルタ−（１０，１０’，１６，１６’）が長さを短くされることを特徴とする請求項１５乃至請求項２２のいずれかの一項に記載の方法。
【請求項２４】
請求項１５乃至請求項２３のいずれかの一項に記載の方法に基づいて製造されたフィルタ−（１０，１０’，１６，１６’）。
【請求項２５】
請求項１乃至請求項１４のいずれかの一項或いは請求項２４に記載の煙草材料（１１）とフィルタ−（１０，１０’，１６，１６’）を備えるシガレット。
【発明の詳細な説明】
【０００１】
【発明の属する技術分野】この発明は、一つのフィルタ−成分が一種の複数成分繊維である少なくとも二つのフィルタ−成分を包含する煙草加工産業の物品、特にシガレット用のフィルタ−に関する。この発明は、更に煙草加工産業の物品、特にシガレット用の対応するフィルタ−を製造する方法に関する。
【０００２】
【従来の技術】ドイツ特許出願公開第３０２８３２８号明細書から、特にシガレットフィルタ−用フィルタ−体を製造する方法が知られている。この場合に、その方法は、種々の繊維の均質混合物を意味する繊維を含有する物質から出発する。この為に、比較的低い温度で溶融して付着力を奏する合成繊維とその外に、煙草煙からのかなりの熱抵抗力のある有害物質を吸収する繊維とが混合物に含有され、その繊維は既に熱使用前に円筒状物体に形成され、その物体は例えばシガレットフィルタ−の寸法を有する。この場合に、通り抜け抵抗が濾過作用の上昇で改良されることが達成される。この場合に、この方法は少なくとも二つの異なる種類の繊維の使用を予定しており、その一方の繊維が生じた熱に無感覚であるが、しかし煙中の有害物質に対して吸収している。第二の繊維は生じた熱の下で完全に溶融し、それによりこの繊維から元から採用された空間があらゆる方向に延びるネットで互いに結合された一つの孔を形成し、その孔は煙の通り抜けのために解放されたままである。溶融された物質は吸収している繊維の交差点にこの互いに連結する小滴を形成する。
【０００３】
このように製造されたフィルタ−は、製造されたフィルタ−にわたり引張り抵抗の不均質な分配が発生されると言う欠点を有する。更に煙草煙、或いは煙草煙の構成要素を吸収する繊維は溶融された構成要素によって部分的に覆われるので、吸収特性が加速される。
【０００４】
【発明の解決しようとする課題】それに対して、この発明の課題は、均質な構成を有し、簡単に製造でき、フィルタ−特性により極めて可変に調整できるフィルタ−を提供することである。更に、この発明の課題は、対応したフィルタ−が簡単に、効率的に、適切に可変に且つ均質に製造され得る適切な方法を提供することである。
【０００５】
【課題を解決するための手段】この課題は、一つのフィルタ−成分が一種の複数成分繊維であり、複数成分繊維の長さがフィルタ−の長さより短いことによって再現されて、少なくとも二つのフィルタ−成分を包含する煙草加工産業の物品、特にシガレット用のフィルタ−によって解決される。
【０００６】
公知のフィルタ−のこの発明の再現によってこのフィルタ−は極めて均質に構成され得て、適切な可変性が可能であり、簡単な製造が可能である。好ましくは複数成分繊維の長さが０．５ｍｍと３０ｍｍとの間にある。更に、好ましくは、複数成分繊維の長さは２ｍｍと８ｍｍとの間と好ましくは３ｍｍと６ｍｍとの間にある。
【０００７】
複数成分繊維が芯とブッシュと異なる材料を包含し、ブッシュ材料が芯材料より低い融点を有する限り、フィルタ−内への繊維の確実な結合が発生され得て、この場合にフィルタ−、要するにフィルタ−が製造される繊維からなる混合物がブッシュ材料の融点より高い温度になるので、フィルタ−成分の適切な貼り付けが可能である。好ましくは複数成分繊維は双成分繊維である。双成分繊維ではブッシュがポリエチレン（ＰＥ）から成り、芯は例えばポリエステル（ＰＥＴ），要するにポリエチレンテレフタレ−トから成る。ブッシュの融点は１２７°Ｃであり、芯の融点は２５６°Ｃである。これにより極めて形状安定な双成分繊維が与えられ、そのブッシュ材料は芯材料より低い融点を有する。適切な双成分繊維はトレヴィラ商社（Ｆａ．Ｔｒｅｖｉｒａ）　（ドイツ国６５９２６フランクフルト）により提供されている。トレヴィラ商社の例として且つ好んで使用された双成分繊維は３．０ディテックス（ｄｅｔｅｘ　）の番手、３と６ｍｍの間の断面長さ、ＰＥＳ　（ポリエステル製化学繊維）製の芯と外被またはコポリエチレン製ブッシュを有し、外被またはブッシュが付着上昇的に修正されていて、即ち僅かな表面張力を導く添加剤を備えている。
【０００８】
好ましい実施態様では、フィルタ−成分の少なくとも一部が複数成分繊維を備える接触点に付着する及び／又は貼り付ける。この発明の範囲内では、概念”接触点”は概念”交差点”と”付着箇所”も包含する。フィルタ−成分と特に複数成分繊維がブッシュの融点より高い温度に加熱されるならば、付着及び／又は貼付けが達成される。この場合に、ブッシュが適切に例として溶解されてこれに劣っているので、付着結合又は貼付け結合がフィルタ−の他の成分を生じ得る。適切なフィルタ−成分の冷却後に極めて形状安定なフィルタ−が生産される。
【０００９】
特に他種の繊維が他のフィルタ−成分であるならば、環境にやさしいフィルタ−が生産され得る。即ち他種の繊維が例えば生物学的に解体できる或いは生物学的に製造できるならば、環境にやさしいフィルタ−が生産され得る。この場合に、特にセルロ−ズ繊維或いは炭素繊維を思い出され、この場合、炭素は活性化され得る。例えば大麻繊維或いは木綿繊維或いはその様なものの他の繊維も使用され得る。これら繊維は煙草煙の好ましい構成成分を有効に吸着される及び／又は吸収される。この場合に、他種の繊維の長さは特にフィルタ−の長さより短く、０．１ｍｍと３０ｍｍの間、好ましくは０．２ｍｍと１０ｍｍの間にある。
【００１０】
この発明の好ましい実施態様では、粉末状或いは粒状材料が他のフィルタ−成分であるならば、極めて有効なガス状煙を濾過することが可能である。粉末状或いは粒状材料の場合に、特に活性炭素粉末或いは活性炭素から成る粒子が重要である。この場合、無論適切な触媒が重要であり、その触媒は煙の構成成分の吸収を高める、或いは喫煙者に危険のない構成要素への化学的変換を引き起こす。この発明の本質的利点は、トリアシチンのような接着剤が表面を覆わないので、一つの他のフィルタ−成分である粉末或いは粒子の有効な表面が酢酸セルロ−ズ製から製造されて、例えば粉末と混合される対応するフィルタ−と比較して高められることにある。例えば複数成分繊維における付着性のみを生じるので、繊維に接着しない表面の一部が自由なままであり、それで吸着或いは吸収のために利用できる。粉末状或いは粒状材料として適切な味覚物質も選択され得て、それによってこの発明の範囲内で、同じ味覚効果を達成するために、僅かな量が使用されなっければならない。粉末状或いは粒状材料の場合に、特に吸着材料が重要である。
【００１１】
この発明の好ましい実施例では、複数成分繊維の割合は２％と１００％の間にあり、他の繊維の割合は０％と９８％の間にある。この発明の範囲内で、材料の割合のパ−セント指示は特に重量パ−セント指示として理解されるべきである。
【００１２】
粉末状或いは粒状材料の割合が８０重量％或いは１００重量％の間と好ましく９０重量％にあるならば、シガレット煙に特に効果的に結合するフィルタ−が与えられる。
【００１３】
好ましくは、フィルタ−が複数フィルタ−の構成要素である。この発明の範囲内では、概念複数フィルタ−は概念多数セグメントフィルタ−も包含する。それ故に、この発明のフィルタ−は例えばシガレットの全フィルタ−或いは複数フィルタ−の一つのセグメントである。
【００１４】
この発明は更に煙草加工産業の物品用フィルタ−を製造する方法によって解決される；この方法は次の工程を包含する：
ストランドの構成要素として、製造すべきフィルタ−の長さより短い長さの少なくとも一つの種の複数成分繊維を包含する一つのストランドを製造し、
少なくとも一つの種の複数成分繊維のブッシュの融点より高い温度に繊維ストランドを加熱し、
少なくとも一つの種の複数成分繊維のブッシュの融点より低い温度に繊維ストランドを冷却する。
【００１５】
この発明の方法によって、極めて均質なフィルタ−を製造することが可能であり、価格の好ましい製造が可能であり、製造の際に適切な高い可変性が与えられる。繊維ストランドが加熱される温度は特に複数成分繊維のブッシュ或いは外被の溶解温度より高い。これは１２７°Ｃ以上の際に例えばポリエチレン製のブッシュである。双成分繊維が使用されるならば、２５６°Ｃの溶解温度を有するポリエステル製の芯が選択されるので、繊維ストランドが特に２５６°Ｃ以下の温度に加熱される。特に繊維ストランドが１２７°Ｃと１５０°Ｃの間の温度範囲に加熱される。
【００１６】
特にストランドの製造前に少なくとも一つの別の構成要素が少なくとも一種の複数成分繊維に混合されるならば、極めて価格の適して環境にやさしいフィルタ−が製造できる。別の構成要素として例えばセルロ−ゼ繊維が適している。適切なセルロ−ゼ繊維は例えばストラ．エンソ．パルプ商社ではスウエ−デン国フランから獲得され得る。より好ましいものとして使用される適切なセルロ−ゼ繊維タイプはストラ．フルッフＥＦ（Ｓｔｒａ．Ｆｌｕｆｆ　ＥＦ　）と呼ばれる。別の構成要素として吸着剤、吸収剤、触媒或いは味覚物質から成る一つの粉末状或いは粒状構成要素が使用できる。
【００１７】
ストランドを製造するために構成要素の少なくとも一部が搬送手段に載置されるならば、特に有効で簡単な方法案内が与えられる。この方法では、適切なフィルタ−ストランド或いは適切なフィルタ−が特に均質なやり方で製造される。このために、例えばドイツ特許第３６２４０９８号明細書において記載されている煙草ストランドの製造を参照するように指示される。適切な方法は特にフィルタ−を製造するために使用でき、適切に煙草ストランドの製造の際のように特に吸引ベルト上に載置されて、次に再加工されるために、出発成分が先ず最初にストランドの製造前に不安定な混合物内に存在する。ドイツ特許第３６２４０９８号明細書の内容はフィルタ−或いはフィルタ−ストランドの製造方法に適用され得る。
【００１８】
特に繊維状態に存在する少なくとも同じ構成要素が載置される。この場合に載置された繊維は製造するフィルタ−の長さより短い長さに存在する。特に有効で価格の適したフィルタ−が製造できる。少なくとも一つの別の構成要素が粉末状態に或いは粒子としてストランドの加熱前に混合される或いは載置の際に複数成分繊維或いは混合物に混合される。例えば活性炭素から成る粉末が混合されるならば、炭素粉末粒子における極めて大きい表面を備えることが可能であるので、有効で僅かな炭素粒子が混合されなければならない。更に、製造の際に相対的価格の高い複数フィルタ−用活性炭素粒子フィルタ−を備えることはもはや必要ない。更に、複数成分繊維或いは繊維から成る混合物における粉末の均質な混合物が粒子フィルタ−におけるより可能である。更に、引張り抵抗が一定且つより良く影響できる。
【００１９】
ストランドがフォ−マット式ガルチュアによって形成されるならば、ここで特に円筒状形状体が製造され、製造するフィルタ−の所望最終寸法を簡単なやり方で製造することが可能である。このために更に、適切なフォ−マット式ガルチュアが記載されているドイツ特許第３６２４０９８号明細書を参照するように指示されている。フィルタ−構成要素の物理的特性を把握された適切なフォ−マット式ガルチュアがこの発明によって使用できる。この場合にストランドが特に形成の際に濃縮され得る。このために一つの実施例においてストランドを被覆材料により被覆することが可能である。被覆材料として例えばボビンから引き出され、駆動されるフォ−マット式ベルト上に設置される紙帯が適している。この場合にフォ−マット式ベルトはフィルタ−ストランドを、要するに繊維ストランドと紙帯を紙帯が繊維ストランドの周りに折り畳まれる適切なフォ−マット式ガルチュアによって輸送するので、にかわ装置により公知の形式で貼り付けられる一つの縁が突き出す。最終的に貼付け継目が閉鎖されて、継目板により乾燥される。
【００２０】
ストランドの加熱はフォ−マット式ガルチュアにおける成形中に或いは成形後に行われる。特に加熱はフィルタ−ストランドのｎ倍の使用長さ或いはフィルタ−棒のフィルタ−に切断した後に行われる。最終的にフィルタ−は長さを短くされる、即ち切断される。このために、最終的に例えばフィルタ−シガレットの製造のために更に使用されるｎ倍の使用長さのフィルタ−が製造されるならば、この場合にｎは自然数で特に偶数である。例えばフィルタ−が最終的に二つの煙草棒間にもたらせて、これら煙草棒と結合されるならば、ｎは二となるので、二倍の使用長さのフィルタ−が二つのシガレット用フィルタ−として用いるために煙草棒との結合後に中心で切断される。
【００２１】
特にこの発明による方法或いはこの発明による方法の好ましい実施態様により製造されたフィルタ−が備えられている。特にシガレットが煙草棒と前記この発明によるフィルタ−、要するに好ましいフィルタ−とを備えている。
【００２２】
【発明の実施の形態】
次に、この発明は一般発明思想の制限なしに実施例に基づいて記載され、本文に詳細に説明されていない総ての細部に関してはっきりと図面を参照するように指示されている。図１ａ−図１ｄはフィルタ−シガレットを通る概略的横断面を示し、図２は互いに貼り付けられた繊維の走査電子顕微鏡写真を示し、図３は適切な繊維製の混合物の走査電子顕微鏡写真を示し、図４は別の粉末状構成要素が混合された種々の繊維製の混合物の走査電子顕微鏡写真を示し、図５はフィルタ−シガレットを通る別の概略的横断面を示し、図６は双成分繊維並びに炭素活性粒子製の混合物の走査電子顕微鏡写真を示す。
【００２３】
図１ａ−図１ｄは概略的横断面表示でフィルタ−シガレットを示す。図１ａ−図１ｄにおけるそれぞれのフィルタ−１０はそれぞれに異なって構成されている。各フィルタ−には煙草棒１１が取り付けられ、煙草棒１１とフィルタ−１０は概略的に図示されるように、被覆紙１７を備えている。
【００２４】
図１ａには、フィルタ−１０は双成分繊維１２、トレヴィラ商社（Ｆａ．Ｔｒｅｖｉｒａ）　（ドイツ国６５９２６フランクフルト）の例えばタイプ２５５の双成分繊維から成り、その双成分繊維はその特性に関して前に記載されている。双成分繊維１２は例えばＰＥＳ，即ちポリエステル製の化学繊維或いはＰＥＴ，即ちポリエステルから成る芯２０から成る。ブッシュの融点が１２７°Ｃであり、芯の溶解温度が２５６°Ｃである。適切なフィルタ−を製造するために、双成分繊維が適切に混合されて、製造すべきフィルタ−の長さより短い最終的長さの不安定繊維が使用できる。この実施例では、双成分繊維が６ｍｍの切断長さを有する。製造すべきフィルタ−は２１ｍｍの長さを有する。
【００２５】
流れ、要するにストランドを双成分繊維から形成するために、双成分繊維はフィルタ−の製造のために吸引コンベヤに載置される。双成分繊維から成るこの流れ、要するにストランドはフォ−マット式ガルチュアによってフィルタ−形状に、特に円筒状に形成され、被覆紙１７により被覆されている。フィルタ−の適切な安定性を達成するために、これは双成分繊維１２のブッシュ２１の溶解温度にもたらされるので、ブッシュが溶解されるか、或いは溶接される。引き続く冷却後に双成分繊維の交差点１８にて、ストランド内の双成分繊維の結合を導く結合が形成されていた。ストランドの適切な加熱はフォ−マット式ガルチュアにおけるフィルタ−の成形前に行われ得る。これは無論、成形中或いは成形後に行われる。双成分繊維の適切な貼り付けは図２から走査電子顕微鏡写真で非常に良く認識すべきである。ここで１８により交差点が非常に良く図示され、被覆材料が適切に溶融されている。図２の下領域における長さ指示は１０μｍである。この結合によって極めて形状安定なフィルタ−を製造することが可能である。
【００２６】
図１ｂには、繊維の混合物から成るフィルタ−が図示されていて、一方で双成分繊維１２が使用でき、他方でセルロ−ズ繊維１３が使用できる。好ましい形式では２０−３０％双成分繊維と７０−８０％セルロ−ズ繊維とから成る混合物が使用される。この場合にセルロ−ゼ繊維は吸収繊維或いは吸着繊維として役立ち、双成分繊維は交差点１８における適切な貼り付け箇所により支柱として役立つ。双成分繊維が互いに貼り付けられるばかりでなく、むしろセルロ−ゼ繊維が双成分繊維との交差点１８にも貼り付けられることを注意すべきである。
【００２７】
図示されていない別の実施例では、２０％双成分繊維が使用され、７０％セルロ−ズ繊維と１０％炭素繊維が使用され、この場合に特に活性化された炭素繊維が重要である。三つの繊維成分から成るこの種のフィルタ−の利点は、煙からのガス状有害物質も良く吸着されることにある。適切なフィルタ−は活性炭素粒子フィルタ−より有利に製造すべきである。更に、極めて均質なフィルタ−が実現できる。活性繊維が例えばトリアセチンのような接着剤により貼り付けられなく、それで大きな活性表面を可能とするから、最終的に高い活性化が与えられる。別の格子電子顕微鏡写真は図３に図示されている。この場合に、２０％双成分繊維と８０％セルロ−ズ繊維とから成る混合物が重要である。
【００２８】
図１ｃには、三つの成分から成る別のフィルタ−が図示されており、追加的成分として活性炭素粒子１４が使用できる。この活性炭素粒子、要するに活性炭素粉末粒子は双成分繊維における適切な付着箇所１９に付着する、要するに貼り付ける。双成分繊維１２における炭素粒子１４の小さい付着箇所或いは貼付け箇所に基づいて、活性している炭素粒子における大きな自由表面が生じる。活性炭素粒子、例えば粒子、例えば粉末の代わりに、他の吸着剤、触媒及び／又は味覚物質も使用できる。活性炭素粉末の粒寸法は特に最大１０μｍである。例えば２０ｍｇがフィルタ−に適切に混合され得る。
【００２９】
図４には、双成分繊維１２、セルロ−ズ繊維１３と活性炭素粉末１４の粒子とから成る混合物を備えるフィルタ−の適切な部分の走査電子顕微鏡写真が図示されている。活性炭素粒子１４が双成分繊維に貼り付くことが特に良く認識できる。無論、固有の活性炭素粒子１４が一つのセルロ−ゼ繊維１３に配置され、そのセルロ−ズ繊維はそこに貼り付き、無論双成分繊維１２におけるより僅かにしっかりと貼り付く。
【００３０】
図１ｄには、例えば通常の酢酸セルロ−ズを包含できるフィルタ−要素１６と例えば図１ｃのフィルタ−要素と構成に関して一致できるフィルタ−要素１６’とから成る複数フィルタ−１０’が図示されている。
【００３１】
この発明のフィルタ−とこの発明のフィルタ−のこの発明の製造方法によって、フィルタ−の構成要素を選択してめざした煙の包含物質が外方に濾過され得るように混合する可能性が生じる。
【００３２】
この発明により製造されたフィルタ−は特に２１ｍｍの長さ、７．８ｍｍの直径、１１０ｍｇの重量、５５ｍｍＷＳの引張り抵抗を有する。フィルタ−は０．４ｍｍの繊維長さを備えるタイプ．ストラ．フルファＥＦの７５％セルロ−ズ繊維と、６ｍｍの断面長さと２５μｍの直径を備えるトレヴィラ商社（Ｆａ．Ｔｒｅｖｉｒａ）　のタイプ２５５の２５％双成分繊維とを包含する。この発明のフィルタ−の場合には、シガレット当たり１２ｍｇのタ−ル値とシガレット当たり０．８７ｍｇのニコチン値とが１８％の換気で達成される。
【００３３】
図５は図１ａ−図１ｄに一致するフィルタ−シガレットを通る概略的表現を示す。図１ａ−図１ｄの例と比較して、この発明のフィルタ−は二つのフィルタ−要素１６と１６’を包含し、フィルタ−要素１６’が双成分繊維１２と活性炭素粒子１４或いは活性炭素粉末１４から成る混合物である。特に好ましい混合物は８０と９５％間の活性炭素粒子或いは活性炭素粉末１４と５−２０％双成分繊維１２とを包含する。およそ９０％活性炭素粒子或いは活性炭素粉末１４とおよそ１０％双成分繊維１２との混合比が特に好ましい。この発明の範囲内には、パ−セント指示、特に重量パ−セント指示がある。
【００３４】
活性炭素粒子或いは活性炭素粉末は例えばノリト．ネ−ダ−ランドＢ．Ｖ．商社（Ｆａ．Ｎｏｒｉｔ　Ｎｅｄｅｒｌａｎｄ　Ｂ．Ｖ．）の粒子ノリト　ＧＣＮ　３０６０　である。粒子寸法は粒子の９０％にとって０．２５ｍｍと０．５９ｍｍとの間にある。
【００３５】
図６には、およそ１０％双成分繊維１２とおよそ９０％活性炭素粒子１４とを包含するこの発明のフィルタ−を通る断面の走査電子顕微鏡写真がある。この場合に２０５倍の拡大が重要である。図６の下領域には、全体として１ｍｍを包含する目盛りが示されていて、ユニットはこの基準の内部で１００μｍの大きさである。
【００３６】
活性炭素粒子１４は、図６に認識されるように双成分繊維１２から成るマトリックスに保持され、保持は双成分繊維１２における付着によって可能であり、その後にこれはフィルタ−の製造方法の際に外套を溶接するようにもたらされる。
【図面の簡単な説明】
【図１】ａ−ｄはフィルタ−シガレットを通る概略的横断面を示す。
【図２】互いに貼り付けられた繊維の走査電子顕微鏡写真を示す。
【図３】適切な繊維製の混合物の走査電子顕微鏡写真を示す。
【図４】別の粉末状構成要素が混合された種々の繊維製の混合物の走査電子顕微鏡写真を示す。
【図５】フィルタ−シガレットを通る別の概略的横断面を示す。
【図６】双成分繊維並びに炭素活性粒子製の混合物の走査電子顕微鏡写真を示す。
【符号の説明】
１０．．．．．フィルタ−
１０’．．．．複数フィルタ−
１１．．．．．煙草棒
１２．．．．．双成分繊維
１３．．．．．セルロ−ズ繊維
１４．．．．．炭素活性粒子
１５．．．．．酢酸セルロ−ズフィルタ−要素
１６．．．．．フィルタ−要素
１６’．．．．フィルタ−要素
１７．．．．．被覆紙
１８．．．．．交差点
１９．．．．．付着箇所
２０．．．．．芯
２１．．．．．ブッシュ
【図１】
2004024242.tif 000003
【図２】
2004024242.tif 000004
【図３】
2004024242.tif 000005
【図４】
2004024242.tif 000006
【図５】
2004024242.tif 000007
【図６】
2004024242.tif 000008